(57)【要約】      （修正有）【課題】発火の危険性や漏液が少ない常温溶融塩電解質を提供する。【解決手段】非水性電解質としての常温溶融塩に関する。溶融塩は、グアニジン部分のカチオンおよびアニオンを含む。カチオンは、グアニジンに非対称的に結合したアルキル基、脂環式基、芳香族基から選択される。代表的な塩は、テトラメチルグアニジニウム  ビス−トリフルオロメタンスルホニル  イミドであり、これは常温で液体であり、水にわずかに溶解する。かかる塩は、２つの水性塩溶液（一つは塩酸テトラメチルグアニジンを含有する溶液、もう一つはリチウム  ビス−トリフルオロメタンスルホニル  イミドを含有する溶液）を混ぜ合わせることによって生成される。本発明の電解質は、第一及び第二電気化学セル並びにコンデンサー（例えば、電解コンデンサー、及び電解／電気化学ハイブリッドタイプのコンデンサー）のような電気化学装置に有用である。【選択図】なし【特許請求の範囲】
【請求項１】
ａ）グアニジンカチオン、およびｂ）アニオンを含む、常温溶融塩電解質。
【請求項２】
前記グアニジンカチオンが、非対称に置換されたグアニジニウムイオンである、請求項１記載の電解質。
【請求項３】
前記置換基が脂肪族基である、請求項２記載の電解質。
【請求項４】
前記置換基が、エチル、プロピル、イソプロピル、ブチル、イソブチル、ｓｅｃ−ブチル、およびｔｅｒｔ−ブチルからなる群から選択される、請求項２記載の電解質。
【請求項５】
前記置換基がハロゲン化アルキル基であって、アルキル基はエチル、プロピル、イソプロピル、ブチル、イソブチル、ｓｅｃ−ブチル、およびｔｅｒｔ−ブチルから選択される、請求項２記載の電解質。
【請求項６】
前記ハロゲン化アルキル基が、少なくとも部分的にハロゲン化されている、請求項５記載の電解質。
【請求項７】
前記ハロゲンが、フッ素、塩素、臭素、ヨウ素、アスタチンおよびそれらの混合物からなる群から選択される、請求項５記載の電解質。
【請求項８】
前記グアニジン部分が、脂環式基あるいは芳香族基の一部である、請求項１記載の電解質。
【請求項９】
前記脂環式基あるいは芳香族基が１，２，あるいは３複素環である、請求項８記載の電解質。
【請求項１０】
前記アニオンが、ビス−トリフルオロメタンスルホニル  イミド、トリフルオロメタンスルホニルトリフルオロアセチル  イミドおよびトリフルオロメタンスルホニルペンタフルオロエタンスルホニル  イミド、ＰＦ６−、ＢＦ４−、（ＣＦ３ＳＯ３−）、ＡｓＦ６−、ＳｂＦ６−、ＣｌＯ４−、Ｏ２−、ＡｌＣｌ４−、ＧａＣｌ４−、Ｃ（ＳＯ２ＣＦ３）３−、Ｎ（ＳＯ２ＣＦ３）２−、ＳＣＮ−、Ｏ３ＳＣＦ３−、Ｃ６Ｆ５ＳＯ３−、Ｏ２ＣＣＦ３−、ＳＯ６Ｆ−、Ｂ（Ｃ６Ｈ５）４−  、ｃｌｏｓｏカルボレート、ｃｌｏｓｏボレート、ハロゲン化ｃｌｏｓｏカルボレート、ハロゲン化ｃｌｏｓｏボレートおよびそれらの混合物からなる群から選択される、請求項１記載の電解質。
【請求項１１】
約６０℃、あるいはそれより低温において液相である、請求項１記載の電解質。
【請求項１２】
前記カチオンが塩酸テトラメチルグアニジンであり、前記アニオンがリチウム  ビス−トリフルオロメタンスルホニル  イミドである、請求項１記載の電解質。
【請求項１３】
常温溶融塩であって、ａ）グアニジン部分、ｂ）前記部分上の１以上の有機置換基、およびｃ）アニオン、を含む塩。
【請求項１４】
前記グアニジンカチオンが、非対称的に置換されたグアニジニウムイオンである、請求項１３記載の溶融塩。
【請求項１５】
前記置換基が、エチル、プロピル、イソプロピル、ブチル、イソブチル、ｓｅｃ−ブチルおよびｔｅｒｔ−ブチルから選ばれる脂肪族基である、請求項１３記載の溶融塩。
【請求項１６】
前記置換基がハロゲン化アルキル基であって、アルキル基はエチル、プロピル、イソプロピル、ブチル、イソブチル、ｓｅｃ−ブチル、およびｔｅｒｔ−ブチルから選択される、請求項１３記載の溶融塩。
【請求項１７】
前記グアニジンカチオンが、１，２，あるいは３複素環をもつ脂環式基あるいは芳香族基のグアニジンカチオンである、請求項１３記載の溶融塩。
【請求項１８】
前記アニオンが、ビス−トリフルオロメタンスルホニル  イミド、トリフルオロメタンスルホニルトリフルオロアセチル  イミドおよびトリフルオロメタンスルホニルペンタフルオロエタンスルホニル  イミド、ＰＦ６−、ＢＦ４−、（ＣＦ３ＳＯ３−）、ＡｓＦ６−、ＳｂＦ６−、ＣｌＯ４−、Ｏ２−、ＡｌＣｌ４−、ＧａＣｌ４−、Ｃ（ＳＯ２ＣＦ３）３−、Ｎ（ＳＯ２ＣＦ３）２−、ＳＣＮ−、Ｏ３ＳＣＦ３−、Ｃ６Ｆ５ＳＯ３−、Ｏ２ＣＣＦ３−、ＳＯ６Ｆ−、Ｂ（Ｃ６Ｈ５）４−  、ｃｌｏｓｏカルボレート、ｃｌｏｓｏボレート、ハロゲン化ｃｌｏｓｏカルボレート、ハロゲン化ｃｌｏｓｏボレートおよびそれらの混合物からなる群から選択される、請求項１３記載の溶融塩。
【請求項１９】
約６０℃、あるいはそれより低温において液相である、請求項１３記載の溶融塩。
【請求項２０】
電気化学セルであって、
ａ）  リチウムまたはリチウムをインターカレートおよびデインターカレートできる物質のいずれかからなる負極と、
ｂ）  リチウムをインターカレートできる、あるいはリチウムをインターカレートおよびデインターカレートできるカソード活物質を含む陽極と、
ｃ）  負極と陽極の間に配置され、それらの間の直接の物理的接触を妨げるセパレーターと、
ｄ）  負極および陽極を活性化させる電解質であって、
ｉ）  グアニジン部分、
ｉｉ）  前記部分上の１以上の有機置換基、および
ｉｉｉ）  アニオン、を含む電解質と、
ｅ）  前記電解質によって活性化される前記負極および陽極を格納するケーシング、とを含む電気化学セル。
【請求項２１】
前記グアニジンカチオンが、非対称に置換されたグアニジニウムイオンである、請求項２０記載の電気化学セル。
【請求項２２】
前記置換基が、エチル、プロピル、イソプロピル、ブチル、イソブチル、ｓｅｃ−ブチル、およびｔｅｒｔ−ブチルから選ばれる脂肪族基である、請求項２０記載の電気化学セル。
【請求項２３】
前記置換基がハロゲン化アルキル基であって、アルキル基はエチル、プロピル、イソプロピル、ブチル、イソブチル、ｓｅｃ−ブチル、およびｔｅｒｔ−ブチルから選択される、請求項２０記載の電気化学セル。
【請求項２４】
前記グアニジンカチオンが、１，２，あるいは３複素環をもつ脂環式基あるいは芳香族基のグアニジンカチオンである、請求項２０記載の電気化学セル。
【請求項２５】
前記アニオンが、ビス−トリフルオロメタンスルホニル  イミド、トリフルオロメタンスルホニルトリフルオロアセチル  イミドおよびトリフルオロメタンスルホニルペンタフルオロエタンスルホニル  イミド、ＰＦ６−、ＢＦ４−、（ＣＦ３ＳＯ３−）、ＡｓＦ６−、ＳｂＦ６−、ＣｌＯ４−、Ｏ２−、ＡｌＣｌ４−、ＧａＣｌ４−、Ｃ（ＳＯ２ＣＦ３）３−、Ｎ（ＳＯ２ＣＦ３）２−、ＳＣＮ−、Ｏ３ＳＣＦ３−、Ｃ６Ｆ５ＳＯ３−、Ｏ２ＣＣＦ３−、ＳＯ６Ｆ−、Ｂ（Ｃ６Ｈ５）４−  、ｃｌｏｓｏカルボレート、ｃｌｏｓｏボレート、ハロゲン化ｃｌｏｓｏカルボレート、ハロゲン化ｃｌｏｓｏボレートおよびそれらの混合物からなる群から選択されるリチウム塩である、請求項２０記載の電気化学セル。
【請求項２６】
前記電解質が、約６０℃、あるいはそれより低温において液相である、請求項２０記載の電気化学セル。
【請求項２７】
前記電解質がゲル電解質であって、ジペンタエリトリトール  ヘキサアクリレート（ＤＰＨＡ）、ジペンタエリトリトール  ペンタアクリレート（ＤＰＡＡ）、ペンタエリトリトール  テトラアクリレート、エトキシル化ペンタエリトリトール  テトラアクリレート、ジ（トリメチロールプロパン）テトラアクリレート（ＤＴＭＰＴＡ）、トリメチロールプロパン  トリメタクリレート、エトキシル化トリメチロールプロパン  トリアクリレート（ＥＴＭＰＴＡ）、エトキシル化ビスフェノール  ジアクリレート、ヘキサンジオール  ジアクリレート、およびそれらの混合物からなる群から選択された不飽和モノマーを含む、請求項２０記載の電気化学セル。
【請求項２８】
第一電気化学セル、第二電気化学セル、およびコンデンサーからなる群から選択される電気化学電源を活性化させるための電解質であって、
ａ）  グアニジン部分、
ｂ）  前記部分上の１以上の有機置換基、および
ｃ）  アニオン、を含む電解質。
【請求項２９】
電解あるいは電解／電気化学ハイブリッドタイプのいずれかのコンデンサー内に供給される、請求項２８記載の電解質。
【発明の詳細な説明】
【技術分野】
【０００１】
本発明は、セル、バッテリーおよびコンデンサーのような電気化学電源に関する。より詳しくは、本発明は第一および第二電気化学セル並びに高エネルギー密度電解コンデンサーにおいて電解質として役立つ常温溶融塩に関する。さらに、かかる塩は油圧油、難燃剤としても有用である。
【背景技術】
【０００２】
充電式の電気化学電源において現在使用されている電解質には、例えば、液体、ゲル、およびドライポリマータイプのものがある。ドライポリマー電解質のセルは、流動化剤なしで存在するが、伝導率に優れず、リチウムイオンの移動も不十分であるため、常温あるいは低温で使用するには不適切である。
【０００３】
液体電解質およびゲル電解質は、ドライポリマー電解質に比べて、イオン伝導率がより高く、リチウムイオンの移動も適切である。一例として、ＬｉＰＦ６あるいはＬｉＡｓＦ６のようなリチウム塩を溶解して包含するプロピレンカーボネートおよび１，２−ジメトキシエタンの溶媒系を挙げることができる。電解質の典型的な使用例として、リチウム／酸化バナジウム銀（Ｌｉ／ＳＶＯ）セルの活性化がある。さらに、液体およびゲル電解質のセル（例えば、炭素質の陰極および酸化コバルトリチウムの陽極を持つセル）は、比較的高率で、低温でサイクルできる。しかしながら、それらには重大な欠点がある。すなわち、伝導率および、液層の場合には低粘性を改良するために、電解質中に有機溶媒を含まなければならない。液体電解質およびゲル電解質は、比較的揮発性や可燃性も高く、加熱されると発火する危険性もある。さらに、液体およびゲル電解質のセルは、第一化学セルであろうと第二化学セルであろうと、ガス発生およびその結果生じる漏電の恐れがある。漏電を防ぐために、パッケージおよび処理過程は複雑になり、その結果コスト高になる。
【０００４】
それに対して、常温溶融塩をベースとする電解質は、かなり高いイオン伝導率に加えて、ドライポリマーの持つ安全性も期待できる。一例が、Ｋｏｃｈ等の米国特許第５，８２７，６０２号に記述されている。これは、イミダゾール誘導体、および、高エネルギー密度を持つバッテリーおよびコンデンサーに使用する電解質としての、これら常温溶融塩の実用性に関する。また、ピリジンおよび、一以上の窒素原子を含む他の５員、６員の複素環カチオンについても記載されている。例えば、次に示す１−メチル−３−エチル−１Ｈ−イミダゾリウムは、常温で溶融塩である。
【０００５】
【化学式１】
2004253357.tif 000002
【０００６】
図に示した２つの共鳴混成体カチオン構造をとることによって、この５員複素環上の正電荷は非局在化しうる。共鳴構造は、その誘導体の塩の融点を下げようとする、当該カチオンの性質の一つであると考えられている。かかる塩が常温で融解するもう一つの理由は、窒素原子と結合した脂肪族基の違いによって生じる非対称性である。
【０００７】
一方、Ｋｏｃｈ等によって教示される誘導体の塩は、バッテリーの電解質として役立つ可能性があるが、制限がないわけではない。これらは、狭い電位窓をもち、グラファイトの負極の中にインターカレートされる傾向があり、伝導率および低粘性を改善するために、炭酸エステルのような有機溶媒と「混和される」必要がある。
【考案の開示】
【課題を解決するための手段】
【０００８】
本発明は、電気化学セルおよび電解コンデンサーのような、電気化学エネルギー蓄積装置に用いる電解質としての、新しい常温溶融塩の使用に関する。常温溶融塩は、グアニジンカチオン、好ましくは非対称的に置換したグアニジンカチオンであって、アニオンと結合したものを含む。電気化学酸化および還元に対する抵抗を増加するために、置換基となる有機基として好ましいのは、完全にプロトン化された有機基、または部分的にあるいは完全にハロゲン化（例えばフッ素化）された有機基である。特に好ましいアニオンは、リチウム  ビス−トリフルオロメタンスルホニル  イミドである。
【発明の効果】
【０００９】
溶融塩の生成物は、液体の形態で使用されるか、あるいはポリマーと結合してゲル電解質となる。どちらのタイプの非水性電解質も、揮発性成分の使用なしで電気化学系において高伝導率を示す。また、セルあるいはコンデンサーが加熱もしくは過充電された場合、たとえ安全回路がなくても、発火の危険はない。この、改良された安全性は、前記のＫｏｃｈらの電解質のような、既存のテクノロジーに比べて、能力、サイクル寿命、または出力率を減少させない。本発明のセルおよびコンデンサーは、従来の電解質で活性化されるセルおよびコンデンサーと比較して製造およびパッケージも容易である。
【００１０】
本発明のこれらの及び他の目的は、以下の説明を参照することによって、当業者にとって次第に明らかになっていくであろう。
【発明を実施するための最良の形態】
【００１１】
グアニジンは、同一の炭素原子に３つの窒素原子が結合している独特のアミンである。以下の共鳴式に示すように、不飽和窒素のプロトン化により、正電化が３つの窒素原子全体にわたって非局在化するため、グアニジンは既知の有機塩基のうち最も強いものの一つである。
【００１２】
【化学式２】
2004253357.tif 000003
【００１３】
非対称のグアニジニウムカチオン、すなわちＮ，Ｎ，Ｎ´，Ｎ´−テトラメチル  グアニジンのプロトン化した形態は、アニオンを伴う常温溶融塩をつくる。アニオンの例として、ビス−トリフルオロメタンスルホニル  イミドがある。後者の化合物は、それ自体のイオンが、以下に示すとおり５つの共鳴混成構造をとると推測される。
【００１４】
【化学式３】
2004253357.tif 000004
【００１５】
テトラメチルグアニジニウム  ビス−トリフルオロメタンスルホニル  イミド生成物は、常温で液体であり、水にわずかのみ溶解する。常温で液体であるとは、その電解質は、約６０℃あるいはそれより低い温度で、液相の状態であるということである。
【００１６】
リチウム塩は、リチウムを含有する電気化学セルの、アノード活物質として好適である。それゆえ、この生成化合物をつくる簡便な方法は、２つの水性塩溶液（一つは塩酸テトラメチルグアニジンを含有する溶液、もう一つはビス−トリフルオロメタンスルホニル  イミド  リチウムを含有する溶液）を反応させることである。
【００１７】
より広範な意味では、本発明は、グアニジン部分上の１以上のプロトンを、非対称となる異なる有機基に置換することに関する。好ましい有機置換基は、脂肪族（例えば、エチル、プロピル、イソプロピル、ブチル、イソブチル、ｓｅｃ−ブチル、ｔｅｒｔ−ブチル等）、またはハロゲン化アルキル基（例えば、完全にあるいは一部分がハロゲン化されたエチル、プロピル、イソプロピル、ブチル、イソブチル、ｓｅｃ−ブチル、およびｔｅｒｔ−ブチル基）である。ハロゲンには、フッ素、塩素、臭素、ヨウ素およびアスタチンが含まれる。
【００１８】
非対称にアルキル置換されたグアニジンとして、例えばＮ，Ｎ，Ｎ´，Ｎ´−テトラメチル−Ｎ¨，Ｎ¨−ジエチルグアニジニウムがある。
【００１９】
【化学式４】
2004253357.tif 000005
【００２０】
脂環式基および芳香族基も置換基として好ましい。特に好ましい基は、１，２，あるいは３複素環中にグアニジンの中心部分を含むものである。このタイプの化合物の一例として、１−メチル−７−ｎ−プロピル−１，５，７−トリアザビシクロ［４．４．０］デカ−５−エニウムが挙げられる。
【００２１】
【化学式５】
2004253357.tif 000006
【００２２】
ビス−トリフルオロメタンスルホニル  イミドの他に、ＰＦ６−、ＢＦ４−、およびトリフレート（ＣＦ３ＳＯ３−）を含む、グアニジニウム塩と結合したアニオンも有用である。好ましくはリチウム塩である。グアニジニウムカチオンとともに用いられる他の有用なリチウム塩には、ＡｓＦ６−、ＳｂＦ６−、ＣｌＯ４−、Ｏ２−、ＡｌＣｌ４−、ＧａＣｌ４−、Ｃ（ＳＯ２ＣＦ３）３−、Ｎ（ＳＯ２ＣＦ３）２−、ＳＣＮ−、Ｏ３ＳＣＦ３−、Ｃ６Ｆ５ＳＯ３−、Ｏ２ＣＣＦ３−、ＳＯ６Ｆ−、Ｂ（Ｃ６Ｈ５）４−  およびそれらの混合物のリチウム塩が含まれる。
【００２３】
ビス−トリフルオロメタンスルホニル  イミドの非対称な誘導体もまた、アニオンとして有用である。例えば、トリフルオロメタンスルホニルトリフルオロアセチル  イミドおよびトリフルオロメタンスルホニルペンタフルオロエタンスルホニル  イミドがある。
【００２４】
【化学式６】
2004253357.tif 000007
【００２５】
【化学式７】
2004253357.tif 000008
【００２６】
他の有用なアニオンには、広く非局在化した負電荷を持つもの、例えばｃｌｏｓｏカルボレート（Ｂ９Ｈ９ＣＨ−、Ｂ１１Ｈ１１ＣＨ−）、ｃｌｏｓｏボレート（Ｂ１０Ｈ１０２−、Ｂ１２Ｈ１２２−）、およびそれらのハロゲン化された誘導体が含まれる。
【００２７】
単相ゲル電解質を選ぶ場合には、グアニジン誘導体溶融塩生成物を、不飽和モノマーと混合する。好ましい重合可能なモノマーは、少なくとも１つのα−不飽和官能性、より好ましくは多種類のα−不飽和官能性を持つ。例えば、多機能の（メタ）アクリル酸塩があるが、これは、セルケーシングの中で比較的早く回復し、交差結合されたマトリクスあるいはネットワークを形成する。好ましくは、（メチル）アクリロイルモノマーは、アルキル、アルキルエーテル、アルコキシル化アルキルおよびアルコキシル化フェノール官能基からなる群から選択される１以上の官能基を持つ。好適なモノマーには、ジペンタエリトリトール  ヘキサアクリレート（ＤＰＨＡ）、ジペンタエリトリトール  ペンタアクリレート（ＤＰＡＡ）、ペンタエリトリトール  テトラアクリレート、エトキシル化ペンタエリトリトール  テトラアクリレート、ジ（トリメチロールプロパン）テトラアクリレート（ＤＴＭＰＴＡ）、トリメチロールプロパン  トリメタクリレート、エトキシル化トリメチロールプロパン  トリアクリレート（ＥＴＭＰＴＡ）、エトキシル化ビスフェノール  ジアクリレート、ヘキサンジオール  ジアクリレート、およびそれらの混合物が含まれる。ゲル電解質に関しては、２００１年１１月１５日出願の、米国出願番号第１０／０００，８８３号に、より詳細に記載されている。この出願は、本発明の譲受人に譲渡され、参照によりここに包含される。
【００２８】
本発明の常温溶融塩は、広範な電気化学電源における電解質として役立つ。かかる電源には、第一電気化学セル、例えばリチウム／酸化バナジウム銀の組み合わせ（Ｌｉ／ＳＶＯ）、リチウム／酸化バナジウム銅銀（Ｌｉ／ＣＳＶＯ）、およびリチウム／酸化マンガン（Ｌｉ／ＭｎＯ２）のようなセルが含まれる。Ｌｉ／ＳＶＯセルの例は、Ｌｉａｎｇ等の米国特許第４，３１０，６０９号、第４，３９１，７２９号、およびＴａｋｅｕｃｈｉ等の第５，５８０，８５９号に記載されている。一方、Ｌｉ／ＣＳＶＯセルの例はＴａｋｅｕｃｈｉ等の米国特許第５，４７２，８１０号および第５，５１６，３４０号に記載されている。これらの特許は全て、本発明の譲受人に譲渡され、参照によりここに包含される。
【００２９】
本発明の常温溶融塩は、第二電気化学セルを活性化させるのにも有用である。二次システムでは、負極は、活物質（例えば、アルカリ金属リチウムが好ましい）のインターカレートおよびデ−インターカレートを行える物質を含んでいる。負極材として好ましいのは、リチウム種を可逆的に保持することができる炭素の様々な形態のもの（例えばコークス、グラファイト、アセチレンブラック、カーボンブラック、ガラスカーボン、¨ヘアリーカーボン¨（Ｈａｉｒｙ  ｃａｒｂｏｎ）など）を含む炭素系の負極である。「ヘアリーカーボン」は、その比較的高いリチウム保持容量のために、特に好ましい物質である。「ヘアリーカーボン」は、Ｔａｋｅｕｃｈｉらの米国特許第５，４４３，９２８  号に説明されている物質であり、かかる特許は本発明の譲受人に譲渡され、参照によりここに包含される。グラファイトは好ましいもう一つの物質である。カーボンの形態に関係なく、炭素質物質のファイバは、特に有益である。ファイバの力学的性質は非常に優れており、繰り返される充放電サイクル中における劣化に絶え得る、頑丈な電極を構築することができるからである。さらに、カーボンファイバの表面積は広いため、高速で充放電を行うことができる。
【００３０】
二次システムにおいても、陽極には、空気中で安定であり、取り扱いが容易であるリチウム化された（ｌｉｔｈｉａｔｅｄ）物質が含まれることが好ましい。このような空気中で安定なリチウム化されたカソード活物質として、例えば、バナジウム、チタン、クロム、銅、モリブデン、ニオブ、鉄、ニッケル、コバルトおよびマンガンのような金属の、酸化物、硫化物、セレン化物、およびテルル化物がある。より好ましい酸化物には、ＬｉＮｉＯ２、ＬｉＭｎ２Ｏ４、ＬｉＣｏＯ２、ＬｉＣｏ０．９２Ｓｎ０．０８Ｏ２およびＬｉＣｏ１−ＸＮｉＸＯ２が含まれる。
【００３１】
本発明の常温溶融塩は、第一および第二電気化学セルにおける電解質として有用であるだけでなく、コンデンサーにおいても同様に有用である。これには、電解／電気化学ハイブリッドタイプのコンデンサーだけでなく、従来の電解コンデンサーも含まれる。電解コンデンサーに一般に使用されるコンデンサーカソードには、アルミニウム電解コンデンサーにおいて使用されるエッチング処理されたアルミニウム箔、およびウェットタンタルコンデンサーにおいて一般に使用される、銀、焼結バルブ金属粉、白金黒、およびカーボン等が含まれる。ハイブリッドコンデンサーのカソードは、遷移金属酸化物、窒化物、炭化物あるいは炭素窒化物の疑似容量のコーティングを含み、遷移金属は、ルテニウム、コバルト、マンガン、モリブデン、タングステン、タンタル、鉄、ニオブ、イリジウム、チタン、ジルコニウム、ハフニウム、ロジウム、バナジウム、オスミウム、パラジウム、白金、ニッケルからなる群から選ばれる。疑似容量のコーティングは、チタンあるいはタンタルのような導電性の基材上に溶着される。電解／電気化学ハイブリッドコンデンサーは、高エネルギー密度をもち、特に心臓細動除去器のような体内埋め込み型の医療装置に有用である。
【００３２】
アノードは、バナジウム、ニオブ、タンタル、アルミニウム、チタン、ジルコニウムおよびハフニウムの群からなるバルブ金属からなる。アノードは、これらの金属からなる多孔性基材の、箔、エッチング箔、焼結粉末あるいは他の形態をとってもよい。
【００３３】
ハイブリッドコンデンサーにとって好ましい化学的性質は、チタン基材上に多孔性の酸化ルテニウム被膜を設けたカソード電極と、小球の中にプレスされた焼結タンタル粉末のアノードが対になったものである。本発明の作用電解質に含浸した適切なセパレーター材は、カソード電極とアノード電極をお互いから分離する。かかるコンデンサーはＳｈａｈらの米国特許第５，８９４，４０３号、Ｓｈａｈらの第５，９２０，４５５号、およびＭｕｆｆｏｌｅｔｔｏらの第５，９２６，３６２号に記述されている。これらの特許は、本発明の譲受人に譲渡され、参照によりここに包含される。
【００３４】
以下の実施例は、本発明にかかる常温塩の製法を記述し、本発明を実施する際に、発明者らによって予期された最良の実施形態を開示するが、本発明はこれに限定されるものではない。
【実施例１】
【００３５】
テトラメチルグアニジニウム  ビス−トリフルオロメタンスルホニル  イミドを以下の方法で生成した。７．１ｍＬのテトラメチルグアニジン（６．５４ｇ；５７ミリモル）を約２５ｍＬの水に溶解した。この溶液に、濃縮塩酸（１２モル）５ｍＬ（６０ミリモル）を撹拌しながらゆっくり加えた。分離容器の中で、リチウム  ビス−トリフルオロメタンスルホニル  イミド１６．３ｇ（５７ミリモル）を約２５ｍＬの水に溶解した。両方の溶液を１２５ｍＬの分離漏斗に加え、撹拌した。混合物が分離した後、高濃度の溶融塩を底から取り出した。この溶融塩を分離漏斗中で二度洗浄した（それぞれ２５ｍＬの水を用いた）。約１３ｍＬ（１９ｇ）のテトラメチルグアニジニウム  ビス−トリフルオロメタンスルホニル  イミドが、無色透明の液体として得られた。収率は約８５％であった。
【００３６】
ここに記載された本発明の概念についての種々の改良が、ここに添付された請求の範囲により規定された本発明の範囲から逸脱することなく、当業者にとって明白であることが理解される。
【外国語明細書】
2004253357.tif 000009
2004253357.tif 000010
2004253357.tif 000011
2004253357.tif 000012
2004253357.tif 000013
2004253357.tif 000014
2004253357.tif 000015
2004253357.tif 000016
2004253357.tif 000017
2004253357.tif 000018
2004253357.tif 000019
2004253357.tif 000020
2004253357.tif 000021
2004253357.tif 000022
2004253357.tif 000023
2004253357.tif 000024
2004253357.tif 000025
2004253357.tif 000026
2004253357.tif 000027
2004253357.tif 000028